СПОСОБ ИЗГОТОВЛЕНИЯ ИЗДЕЛИЙ ИЗ МНОГОСЛОЙНОГО ПОЛОГО СТЕКЛА
METHOD OF MANUFACTURING PRODUCTS FROM MULTI-LAYER HOLLOW GLASS

Изобретение относится к области технологии силикатов и касается производства художественных стеклянных изделий.
Известен также способ изготовления изделий из многослойного полого стекла, включающий изготовление сосуда и баночки, вдувание баночки в сосуд и сплавление ее с внутренней стенкой сосуда [1].
Задачей изобретения является расширение ассортимента изделий из многослойного полого стекла.
Технический результат решения поставленной задачи достигается тем, что по способу изготовления изделий из многослойного полого стекла, включающему изготовление сосуда и баночки, вдувание баночки в сосуд и сплавление ее с внутренней стенкой сосуда, перед вдуванием баночки на ее поверхность наносят молотый бой керамических изделий. Бой керамических изделий пропитывают водными растворами азотнокислых солей одного из металлов: меди, кобальта, никеля, марганца.
Может быть использован бой любых керамических изделий, в том числе глазурованных.
Способ поясняется примером.
Бой керамических изделий, например фарфоровых, дробят на куски и просеивают через сетку №5, погружают в емкость с 4%-ным водным раствором азотнокислой соли кобальта и выдерживают в течение 24 ч. Затем его извлекают из раствора, сушат до влажности 1-2% и подвергают помолу с последующим просевом через сетку №008.
Из прозрачной бесцветной стекломассы изготовляют сосуд. Из глушеной белой стекломассы формируют баночку, на поверхность которой наносят (например, напыляют в струе горячего воздуха) пропитанный раствором азотнокислой соли кобальта молотый бой керамических изделий. Затем баночку вдувают в разогретый сосуд и сплавляют с внутренней его стенкой. Изделию придают требуемую форму и подвергают отжигу. В результате получают стекло, состоящее из белого глушеного и прозрачного бесцветного слоев, между которыми находятся цветные участки синего цвета.
Способ позволяет расширить ассортимент изделий из многослойного полого стекла, каждое из которых отличается неповторимым "рисунком", образованным частицами молотого керамического материала.
Источники информации
1. Патент №227692 ГДР, С03С 17/02, 1985.